Brevet FR3068705A1 (20190111)

REVENDICATIONS1. Utilisation d'une composition comprenant au moins un modifiant choc présentant un indice de réfraction IR1 dans une matrice polyamide constituée d'un mélange de polyamide amorphe et de polyamide semi-cristallin, ladite matrice présentant un indice de réfraction IR2, la différence en valeur absolue Ri - IR2 étant inférieure ou égale à 0,006, pour la constitution d'une composition transparente, présentant une résistance au test de fatigue dit « Ross Flex » entaillé supérieure à 50 000 à -10°C.\n<CLM>\1\tUtilisation selon la revendication 1, dans laquelle ladite composition transparente présente également une résistance au test de fatigue supérieure à 100 000 à 23°C. 15\n<CLM>\1\tUtilisation selon la revendication 1 ou 2, dans laquelle ledit mélange comprend, en poids, le total étant égal à100 %: - 55 à 75% en poids, préférentiellement de 60 à 72% d'au moins un polyamide semi-cristallin dont le nombre moyen d'atomes de carbone par 20 rapport à l'atome d'azote est supérieur 9, ledit polyamide semi-cristallin étant de formule A/Z dans laquelle, - A est un motif répétitif aliphatique choisi parmi un motif obtenu à partir de la polycondensation d'au moins un acide aminocarboxylique et un motif obtenu à partir de la polycondensation d'au moins un lactame ou 25 un motif X.Y obtenu à partir de la polycondensation : - d'au moins une diamine, ladite diamine étant choisie parmi une diamine aliphatique linéaire ou ramifiée, une diamine cycloaliphatique et une diamine aromatique ou un mélange de ceux-ci, et - d'au moins un diacide carboxylique, ledit diacide étant choisi parmi : 30 un diacide aliphatique, un diacide cycloaliphatique et un diacide aromatique, ladite diamine et ledit diacide comprenant de 4 à 36 atomes de carbone, avantageusement de 6 à 18 atomes de carbone, et 29 - Z représente un motif répétitif aliphatique tel que défini pour A mais différent de A et est compris de 0 à 20%; - 25 à 45% en poids, préférentiellement de 28 à 40% d'un polyamide amorphe. ledit mélange comprenant optionnellement un oligomère de polyamide,\n<CLM>\1\tUtilisation selon l'une des revendications 1 à 3, dans laquelle ledit modifiant choc représente de 5 à 30%, en particulier de 15 à 27% du poids total de la composition. 10\n<CLM>\1\tUtilisation selon la revendication 3, dans laquelle la proportion en poids d'oligomère par rapport au poids total de la composition est comprise de 0 à 10%, notamment de 3 à 7%.\n<CLM>\1\tUtilisation selon la revendication 3 ou 4, dans laquelle l'oligomère est un oligomère aliphatique, en particulier il est constitué de PA11, préférentiellement monofonctionnel, préférentiellement mono NH2.\n<CLM>\1\tUtilisation selon l'une des revendications 1 à 6, dans laquelle ladite composition transparente comprend de 0 à 5%, en particulier de 0,001 à 5%, d'au moins un additif choisi parmi les stabilisants, les colorants, les plastifiants, les azurants optiques ou un mélange de ceux-ci.\n<CLM>\1\tUtilisation selon l'une des revendications 1 à 7, dans laquelle ladite composition transparente comprend de 0 à 10% en poids d'au moins un agent fluidifiant. 25\n<CLM>\1\tUtilisation selon l'une des revendications 1 à 8, dans laquelle ladite composition transparente comprend, en poids, le total étant égal à 100% : - de 65 à 95% dudit mélange de polyamide, en particulier de 73 à 85% - de 5 à 30% d'au moins un modifiant choc, en particulier de 15 à 27%, 30 - de 0 à 5%, en particulier 0,001 à 5 % d'au moins un additif, - de 0 à 10% en poids d'au moins un agent fluidifiant, ledit polyamide amorphe étant en proportion suffisante pour que la composition transparente soit suffisamment ductile à basse température, et rigide, et présente 30 notamment une résistance à l'impact avec une TDF\n<CLM>\1\tUtilisation selon l'une des revendications 1 à 9, dans laquelle la composition 5 transparente présente une transparence telle que la transmittance à 560 nm sur plaque de 2 mm d'épaisseur est supérieure ou égale à 75% déterminée selon la norme ISO 13468-2:2006.\n<CLM>\1\tUtilisation selon l'une des revendications 1 à 9, dans laquelle la composition 10 transparente présente un Haze inférieur ou égal à 25% (en unité de Haze), mesuré selon la norme ASTM D1003-97.\n<CLM>\1\tUtilisation selon l'une des revendications 1 à 10, dans laquelle le polyamide semicristallin est un polyamide aliphatique. 15\n<CLM>\1\tUtilisation selon la revendication 12, dans laquelle le polyamide semi-cristallin aliphatique est choisi parmi PA11, PA12, PA1010, PA1012, en particulier PA11.\n<CLM>\1\tUtilisation selon l'une des revendications 1 à 13, dans laquelle le polyamide 20 amorphe est un polyamide de formule Ai/XiYi dans laquelle : - Ai est un motif répétitif aliphatique choisi parmi un motif obtenu à partir de la polycondensation d'au moins un acide aminocarboxylique, un motif obtenu à partir de la polycondensation d'au moins un lactame et un motif obtenu à partir de la polycondensation d'au moins une diamine aliphatique et d'au moins un diacide aliphatique, - X1 est une diamine cycloaliphatique, et - Yi est un diacide carboxylique, ledit diacide étant choisi parmi un diacide aliphatique, un diacide cycloaliphatique et un diacide aromatique, ladite diamine et ledit diacide comprenant de 4 à 36 atomes de carbone, avantageusement de 6 à 18 atomes de carbone.\n<CLM>\1\tUtilisation selon la revendication 14, dans laquelle le polyamide amorphe est choisi parmi 11/B10, 11/P10, 12/B10, 12/P10, 11/BI/BT, 11/PI/PT, 12/BI/BT, 12/PI/PT, 11/BI, 11/PI, 12/BI, 12/PI, notamment 11/B10 ou 11/P10. 31\n<CLM>\1\tUtilisation selon l'une des revendications 1 à 15, dans laquelle le polyamide semicristallin aliphatique est PA11 et le polyamide amorphe est 11/B10. 5\n<CLM>\1\tUtilisation selon l'une des revendications 1 à 16, dans laquelle le modifiant choc est choisi parmi les copolymères blocs styrène/éthylène-butène/styrène (SEBS).\n<CLM>\1\tUtilisation selon l'une des revendications 3 à 17, dans laquelle la proportion de Z =\n<CLM>\1\t10\n<CLM>\1\tUtilisation selon l'une des revendications 1 à 18, caractérisée en ce que le polyamide semi-cristallin et/ou le polyamide amorphe est(sont) partiellement ou totalement bio ressourcé(s). 15\n<CLM>\1\tComposition transparente comprenant: - de 73 à 85 % en poids d'une matrice polyamide telle que définie dans l'une des revendications 1 à 19, - de 15 à 27% en poids d'au moins un modifiant choc, - de 0 à 5%, en particulier 0,001 à 5 % en poids d'au moins un additif, 20 - de 0 à 10% d'au moins un agent fluidifiant, la somme des constituants étant égale à 100%.\n<CLM>\1\tComposition transparente selon la revendication 20, dans laquelle ladite matrice est un mélange comprenant de 55 à 75% en poids, préférentiellement de 60 à 72% 25 d'un polyamide semi-cristallin aliphatique et de 25 à 45% en poids, préférentiellement de 28 à 40% d'un polyamide amorphe. 22.Composition transparente selon la revendication 20 ou 21, dans laquelle le polyamide semi-cristallin aliphatique est choisi parmi PA11, PA12, PA1010, 30 PA1012, en particulier PA11.\n<CLM>\1\tComposition transparente selon l'une des revendications 20 à 22, dans laquelle le polyamide amorphe est choisi parmi 11/B10, 12/B10, 11/BI/BT, 11/BI, notamment 11/B10. 32\n<CLM>\1\tComposition transparente selon l'une des revendications 20 à 23, dans laquelle le polyamide semi-cristallin aliphatique est PA11 et le polyamide amorphe est 11/B10. 5\n<CLM>\1\tUtilisation d'une composition transparente telle que définie dans l'une des revendications 1 à 19, pour la fabrication d'articles de sports ou article lunetterie ou article électrique et électronique, obtenus par extrusion, injection, moulage ou thermoformage. 10\n<CLM>\1\tUtilisation d'une composition transparente selon la revendication 25, pour la fabrication d'articles obtenus par injection, en particulier d'un article de sport, notamment une chaussure de ski ou une partie de chaussure de ski ou une chaussure rigide à crampon ou une partie de chaussures rigides à crampon, telle que chaussure de football, de rugby ou de football américain une chaussure de 15 hockey ou une partie de chaussure de hockey, ou une chaussure de running, une balle de golf ou une partie de balle de golf, ou une crosse dans le sport lacrosse ou encore un article de hockey tel qu'un casque ou des articles de sport pour la protection de la tête, des épaules, des coudes, des mains, des genoux, du dos ou du tibia, tels que casque, gants, épaulettes, coudières, genouillères ou protèges 20 tibia.\n<CLM>\1\tUtilisation d'une composition transparente selon la revendication 25, pour la fabrication d'articles obtenus par injection tels que les articles d'optique, en particulier des lunettes ou un masque, notamment des lunettes ou un masque 25 utilisées dans la pratique d'un sport telles que des lunettes de protection ou un masque de ski.\n<CLM>\1\tUtilisation d'une composition transparente selon la revendication 26, pour la fabrication d'articles obtenus par extrusion tels que des films. 30\n<CLM>\1\tUtilisation d'une composition transparente telle que définie dans l'une des revendications 1 à 19, pour thermoformer un article, notamment une partie de chaussure de ski ou de roller ou de chaussure de hockey, notamment de chaussure